(57)【要約】【課題】無色透明インキ層に対応するレジスタマークを容易に検出する手法を提供することである。【解決手段】ラベル１０の製造工程は、紫外線吸収剤を含有するインキを用いて、ラベル基材１１上に無色透明インキ層１４を部分的に形成すると同時に該インキ層と同一組成のレジスタマーク２４を形成する第１工程と、紫外線をレジスタマーク２４に照射し、該マークに照射されて紫外線吸収剤により一部が吸収された紫外線を検出して、ラベル基材１１上における無色透明インキ層１４の位置情報を取得する第２工程とを備える。【選択図】図６
2014069488.tif 000002
【特許請求の範囲】
【請求項１】
紫外線吸収剤を含有するインキを用いて、ラベル基材上に無色透明インキ層を部分的に形成すると同時に該インキ層と同一組成のレジスタマークを形成する第１工程と、
紫外線を前記レジスタマークに照射し、該マークに含有されている前記紫外線吸収剤により一部が吸収されて紫外線量が減少した前記紫外線を検出して、前記ラベル基材上における前記無色透明インキ層の位置情報を取得する第２工程と、
を備えることを特徴とするプラスチックラベルの製造方法。
【請求項２】
請求項１に記載の製造方法において、
前記第１工程では、前記レジスタマークによる前記紫外線の吸収率を５％以上に設定することを特徴とするプラスチックラベルの製造方法。
【請求項３】
請求項１又は２に記載の製造方法において、
前記第１工程では、前記紫外線吸収剤を前記無色透明インキ層の全重量に対して、１．５重量％〜３０重量％含有させることを特徴とするプラスチックラベルの製造方法。
【請求項４】
請求項１〜３のいずれか１項に記載の製造方法において、
前記第１工程では、前記レジスタマークを前記無色透明インキ層よりも厚く形成することを特徴とするプラスチックラベルの製造方法。
【請求項５】
請求項１〜５のいずれか１項に記載の製造方法において、
前記ラベル基材は、ポリ乳酸系樹脂を主成分として構成されることを特徴とするプラスチックラベルの製造方法。
【請求項６】
ラベル基材と、
前記ラベル基材上に部分的に形成された無色透明インキ層と、
を備え、
前記無色透明インキ層は、層全体に対して１．５〜３０重量％の紫外線吸収剤を含有していることを特徴とするプラスチックラベル。
【請求項７】
請求項６に記載のプラスチックラベルにおいて、
前記ラベル基材は、ポリ乳酸系樹脂を主成分として構成され、前記無色透明インキ層は、アクリル系樹脂を主成分としてなることを特徴とするプラスチックラベル。
【発明の詳細な説明】
【技術分野】
【０００１】
本発明は、プラスチックラベル及びその製造方法に関する。
【背景技術】
【０００２】
容器等の被着体に装着されるプラスチックラベルとしては、シュリンクラベルやストレッチラベル、タックラベル、巻き付けラベル、インモールドラベル等が挙げられる。これらラベルには、例えば、商品名・デザイン・使用上の注意等を表示するためのカラーインキ層や、耐擦傷性・滑り性・接着性等の機能を付与するための無色透明インキ層がラベル基材上に設けられる。
【０００３】
特許文献１に開示されるように、ラベル基材上における上記インキ層の位置合わせは、印刷見当マークやカラコンマーク、レジスタマークと呼ばれるマーク（以下、レジスタマークとする）を用いて行われる。レジスタマークは、例えば、複数種の印刷インキを使用する場合、各インキに対応して複数形成される。かかるレジスタマークの位置は、所定波長の光をラベル基材のマークが形成される領域に照射し、マークが形成された部分とマークのない部分とにおける光の反射角や反射光量、透過光量の差を読み取ることにより検出される。
【０００４】
図８に、一般的なレジスタマーク５３，５４を示す。レジスタマーク５３，５４は、それぞれ、印刷層５１，５２の位置合わせに用いられるマークであり、長尺状ラベル基材５０の端縁に印刷層５１，５２と同時に形成される。図８では、レジスタマーク５４が鎖線で示す目標位置から印刷方向（以下、縦方向という）及び縦方向に直交する方向（以下、横方向という）にずれた様子を示している。
【０００５】
レジスタマーク５３，５４は、いずれも平面視三角形状を呈し、横方向に延びた水平部分５３ａ，５４ａと、縦方向及び横方向に交差する方向に斜めに延びた斜辺部分５３ｂ，５４ｂをそれぞれ有する。水平部分５３ａ，５４ａは縦方向の印刷ずれ検出に、斜辺部分５３ｂ，５４ｂは横方向の印刷ずれ検出に用いられる。具体的には、レジスタマーク５３，５４が、発光素子及び受光素子を含む光電変換装置スキャニングヘッド（図示せず）の光源焦点Ｘ，Ｙの間を通過するときに、マークに照射されて受光素子により検出された光に起因するパルスが発生し、水平部分５３ａ，５４ａに照射された光によるパルスの立ち上り部分を縦方向の印刷ずれ量の信号として用い、斜辺部分５３ｂ，５４ｂに照射された光によるパルスの立ち下り部分を横方向の印刷ずれ量の信号として用いる。そして、かかる信号に基づき印刷機が自動的に印刷ずれの修正を行なう。
【先行技術文献】
【特許文献】
【０００６】
【特許文献１】特開平８−２３０１６９号公報
【発明の概要】
【発明が解決しようとする課題】
【０００７】
ところで、無色透明インキ層に対応するレジスタマークについては、可視光では検出し難いため紫外線を用いて検出される。しかし、かかるマークとラベル基材では紫外線に対する屈折率や透過率の差が小さく、このため、レジスタマークの有無によって受光素子で検出される紫外線量が変化し難く、例えば、微弱なパルスしか発生せず、レジスタマークを検出することが容易ではない場合がある。また、ラベル基材がポリ乳酸系樹脂から構成される場合、かかるマークの検出は特に難しい。
【０００８】
上記のように、無色透明インキ層に対応するレジスタマークの検出は難しいことから、無色透明インキ層は、例えば、ラベル基材上の全域に形成されるなど、レジスタマークを用いなくても位置合わせが可能な対応で形成されてきた。
【０００９】
即ち、本発明の目的は、無色透明インキ層に対応するレジスタマークを容易に検出する手法を提供することである。これにより、無色透明インキ層を任意のパターンで適切な位置に形成可能とする。
【課題を解決するための手段】
【００１０】
本発明に係るプラスチックラベルの製造方法は、紫外線吸収剤を含有するインキを用いて、ラベル基材上に無色透明インキ層を部分的に形成すると同時に該インキ層と同一組成のレジスタマークを形成する第１工程と、紫外線を前記レジスタマークに照射し、該マークに含有されている前記紫外線吸収剤により一部が吸収されて紫外線量が減少した前記紫外線を検出して、前記ラベル基材上における前記無色透明インキ層の位置情報を取得する第２工程とを備えることを特徴とする。
【００１１】
上記構成によれば、レジスタマークに照射された紫外線が紫外線吸収剤により吸収されるため、無色透明インキ層に対応するレジスタマークを容易に検出することができる。即ち、レジスタマークの有無によって受光素子で検出される紫外線量が変化する。なお、紫外線吸収剤は、可視光を吸収しないため、無色透明インキ層の無色透明性を損なわない。これにより、無色透明インキ層を適切な位置となるように形成できる。
【００１２】
前記第１工程では、前記レジスタマークによる前記紫外線の吸収率を５％以上に設定することが好適である。また、前記第１工程では、前記紫外線吸収剤を前記無色透明インキ層の全重量に対して、１．５重量％〜３０重量％含有させることが好適である。当該構成によれば、さらにレジスタマークの検出が容易になり、無色透明インキ層について精度の良い印刷ができる。
【００１３】
前記第１工程では、前記レジスタマークを前記無色透明インキ層よりも厚く形成することができる。当該構成によれば、無色透明インキ層の厚みが薄い場合や紫外線吸収剤の含有量が制限される場合であっても、レジスタマークだけを厚く形成してマークの容易な検出を可能とする。
【００１４】
本発明の製造方法に用いられる前記ラベル基材は、例えば、ポリ乳酸系樹脂を主成分として構成される。本発明の製造方法は、レジスタマークの検出が困難であるポリ乳酸系樹脂から構成されるラベル基材を用いた場合に特に有益である。
【００１５】
本発明に係るプラスチックラベルは、ラベル基材と、前記ラベル基材上に部分的に形成された無色透明インキ層とを備え、前記無色透明インキ層は、層全体に対して１．５〜３０重量％の紫外線吸収剤を含有していることを特徴とする。また、前記ラベル基材は、ポリ乳酸系樹脂を主成分として構成され、前記無色透明インキ層は、アクリル系樹脂を主成分としてなることが好適である。
【発明の効果】
【００１６】
本発明によれば、無色透明インキ層に対応するレジスタマークを容易に検出することができる。これにより、無色透明インキ層の位置合わせが容易になり、無色透明インキ層を任意のパターンで形成可能とする。
【図面の簡単な説明】
【００１７】
【図１】本発明の実施形態の一例であるプラスチックラベルを示す図である。
【図２】本発明の実施形態の他の一例であるプラスチックラベルを示す図である。
【図３】本発明の実施形態の一例であるプラスチックラベルの製造工程を説明するための図であって、各ラベルサイズに分割される前の長尺体を示す図である。
【図４】図３の一部を拡大して示す図である。
【図５】図３のＢＢ線断面の一部を示す図である。
【図６】本発明の実施形態の一例であるプラスチックラベルの製造工程を説明するための図であって、レジスタマークを検出する様子を示す図である。
【図７】本発明の実施形態の一例であるレジスタマークの変形例を示す図である。
【図８】印刷ずれ量の一般的な検出方法を説明するための図である。
【発明を実施するための形態】
【００１８】
図面を参照しながら、本発明の実施形態の一例であるプラスチックラベル１０（以下、ラベル１０という）について以下詳細に説明する。
【００１９】
図１は、ラベル基材１１と、ラベル基材１１上に部分的に形成された無色透明インキ層１４とを備え、無色透明インキ層１４は、層全体に対して１．５〜３０重量％の紫外線吸収剤を含有しているラベル１０を裏面側から見た平面図、及びラベル１０のＡＡ線断面構造を模式的に示す。「裏面」とは、ラベル１０の使用状態において裏側に位置する面、例えば、ラベル１０を筒状に形成した際に該筒の内側を向く面であって、容器等の被着体に装着したときに被着体に触れる面を意味する。「表面」は、例えば、該筒の外側を向く面である。
【００２０】
図１に例示するラベル１０は、ラベル基材１１の裏面上に形成されたカラーインキ層１２，１３と、無色透明インキ層１４とを備える。無色透明インキ層１４は、カラーインキ層１２，１３を覆って形成されている。ラベル１０の用途としては、特に限定されず、シュリンクラベルやストレッチラベル、感圧接着剤層を有するタックラベル、感熱接着剤層を有する感熱ラベル、その他インモールドラベル、グル―ラベル、ロールラベル等が例示できる。以下では、筒状に形成されて被着体に装着されるシュリンクラベルを主に例示するが、ラベル１０の適用はこれに限定されない。
【００２１】
カラーインキ層１２，１３は、例えば、ラベル基材１１上に油性インキ（溶剤系インキ）又は水性インキを塗工、乾燥して形成され、塗膜を構成するバインダ樹脂と、バインダ樹脂中に分散された色材と、必要により添加される添加剤とで構成されている。カラーインキ層１２，１３は、それぞれ別のインキを用いて形成され、例えば、各層の色や色調（明度・彩度）が互いに異なっている。
【００２２】
カラーインキ層１２，１３により、商品名やイラスト、使用上の注意等（以下、これらを「デザイン」という）を表示するためのデザイン印刷層が構成される。カラーインキ層１２，１３は、デザインに応じて任意のパターンで形成することができる。また、デザインに応じて、３層以上のカラーインキ層を形成してもよく、或いは１層であってもよい。図１に示す例では、カラーインキ層１２が平面視Ａの字状に形成され、カラーインキ層１３が平面視楕円状に形成されている。カラーインキ層１３は、かかる楕円の中央部分がＡの字状に抜かれて形成されており、その抜かれた部分にカラーインキ層１２が形成されている。
【００２３】
図１に例示する無色透明インキ層１４は、カラーインキ層１２，１３の形成パターンに対応して、ラベル基材１１上に部分的に形成されている。具体的には、カラーインキ層１３よりもやや大きな平面視楕円状に形成されている。無色透明インキ層１４は、カラーインキ層１２，１３上の全域を覆うオーバーコート層であり、例えば、カラーインキ層１２，１３を保護して、各層の傷や剥離を防止する機能を有する。また、無色透明インキ層１４は、最裏面を構成する透明な層であり、例えば、ラベル１０の被着体に対する滑り性を改良するために滑剤を含有することが好適である。
【００２４】
ラベル基材１１及び各層の厚みは、特に限定されないが、好適な厚みは以下の通りである。ラベル基材１１の厚みは、好ましくは１０〜１００μｍであり、より好ましくは１５〜８０μｍ、特に好ましくは２０〜６０μｍである。カラーインキ層１２，１３の厚みは、０．１〜５μｍが好ましく、０．３〜３μｍがより好ましい。無色透明インキ層１４の厚みは、０．１〜５μｍが好ましく、０．３〜３μｍがより好ましい。
【００２５】
図２に示す例のように、無色透明インキ層１４は、ラベル１０が筒状に形成されるときに筒状を維持する接合部（所謂センターシール部）となる端縁部１５を除く、ラベル基材１１の裏面上の大部分に形成されてもよい。この場合も、端縁部１５に無色透明インキ層１４が形成されると接合部の接合力が低下するため、無色透明インキ層１４の位置合わせを正確に行う必要がある。無色透明インキ層１４は、図１，２に例示するパターン以外にも、任意のパターンで形成することができる。
また、図１，２では、カラーインキ層１２，１３が形成されるラベル基材１１の裏面上に無色透明インキ層１４を形成する形態を例示したが、無色透明インキ層１４は、ラベル基材１１の表面上に形成されてもよく、ラベル基材１１とカラーインキ層１２，１３との間に形成されてもよい。
【００２６】
以下、ラベル１０の構成要素の各々について詳説する。
【００２７】
＜ラベル基材１１＞
ラベル基材１１としては、特に限定されず、例えば、熱収縮性を有するシュリンク基材や無延伸非収縮性基材、延伸処理後に熱固定等された延伸非収縮性基材などが例示できる。ラベル基材１１は、従来公知の樹脂フィルムを用いて構成できる。樹脂フィルムとしては、ポリエステル系樹脂（ポリエチレンテレフタレート、ポリ（エチレン−２，６−ナフタレンジカルボキシレート）、ポリ乳酸など）、ポリオレフィン系樹脂（ポリエチレン、ポリプロピレンなど）、ポリスチレン系樹脂（スチレン−ブタジエン共重合体、スチレン−ブタジエン−イソプレン共重合体など）、ポリ塩化ビニルなどの熱可塑性樹脂から選択される１種単独又は２種以上の混合物からなるフィルムが例示できる。また、ラベル基材１１は、２種以上のフィルムを積層した積層フィルムから構成されてもよく、本発明の目的を損なわない範囲で、金属蒸着層やホログラム層、発泡樹脂層、不織布層等の他の層を有していてもよい。ラベル基材１１は透明であることが好ましく、無色透明であることが特に好ましい。
【００２８】
本発明の製造方法は、ポリ乳酸系樹脂（ＰＬＡ系樹脂）を主成分とするフィルムから構成されるラベル基材１１を用いた場合に特に有効である。以下、ラベル基材１１は、ポリ乳酸系樹脂を主成分とするフィルムから構成されるものとして説明する。ポリ乳酸系樹脂とは、乳酸（Ｄ−乳酸、Ｌ−乳酸、ＤＬ−乳酸、又はこれらの混合物）のみを単量体成分とする単独重合体又は共重合体、例えば、乳酸と他の脂肪族、環式ヒドロキシカルボン酸、又はラクトン類との共重合体、乳酸と他の脂肪族ポリエステル成分との共重合体、或いはこれらの混合物である。ポリ乳酸系樹脂を構成する全単量体に占める乳酸の割合は、２５モル％以上、好ましくは５０モル％以上、より好ましくは８０モル％以上である。ラベル基材１１を構成する樹脂の全重量に対して、ポリ乳酸系樹脂は、少なくとも５０重量％、好ましくは７０重量％以上含有される。
【００２９】
ポリ乳酸系樹脂を構成する上記ヒドロキシカルボン酸としては、例えば、グリコール酸、２−メチル乳酸、２−ヒドロキシ酪酸、３−ヒドロキシ酪酸、４−ヒドロキシ酪酸、２−ヒドロキシ−３−メチル酪酸、２−ヒドロキシ−３，３−ジメチル酪酸、２−ヒドロキシカプロン酸などが挙げられる。上記ラクトン類としては、例えば、γ−ブチロラクトン、δ−バレロラクトン、ε−カプロラクトンなどが例示される。
【００３０】
ポリ乳酸系樹脂を構成する上記脂肪族ポリエステル成分は、エステル結合を含む繰り返し単位を１以上有している脂肪族又は脂環式の成分である。脂肪族又は脂環式ジオール成分と脂肪族又は脂環式ジカルボン酸成分との縮重合、脂肪族又は脂環式ヒドロキシカルボン酸の縮重合、ラクトン類が開環重合した成分であってもよく、これらの組み合わせによるものであってもよい。脂肪族又は脂環式ジオール成分としては、例えば、エチレングリコール、１，３−プロパンジオール、プロピレングリコール、２，２−ジメチル−１，３−プロパンジオール、１，４−ブタンジオール、１，６−ヘキサンジオールなどの脂肪族ジオール、ジエチレングリコールなどのポリアルキレングリコール、１，２−シクロヘキサンジメタノール、１，３−シクロヘキサンジメタノール、１，４−シクロヘキサンジメタノールなどの脂環式ジオールなどが挙げられる。脂肪族又は脂環式ジカルボン酸成分としては、例えば、コハク酸、グルタル酸、アジピン酸、ピメリン酸、スベリン酸、アゼライン酸、セバシン酸、ドデカン二酸などの脂肪族ジカルボン酸、１，４−デカヒドロナフタレンジカルボン酸、１，４−シクロヘキサンジカルボン酸、１，３−シクロヘキサンジカルボン酸などの脂環式ジカルボン酸などが挙げられる。
【００３１】
ポリ乳酸系樹脂ポリ乳酸系樹脂を主成分とするフィルムとしては、市販品を用いることができる。当該市販品としては、三菱樹脂社製のＰＬＡ系シュリンクフィルム（プラビオやエコロージュ；いずれも登録商標）が例示できる。
【００３２】
ラベル基材１１がシュリンク基材である場合は、良好な熱収縮性を発現するために、少なくとも一方向に延伸（一軸延伸）されていることが好ましい。延伸倍率は、例えば、フィルムの主延伸方向に２〜６倍程度であることが好ましい。主延伸方向と直交する方向の収縮、膨張を抑えるために、場合によっては、当該方向にも１．０１〜２倍程度の倍率で延伸（二軸延伸）することができる。シュリンク基材の熱収縮率は、主延伸方向に対して、２０〜８０％であることが好ましく、３０〜８０％であることが特に好ましい（加熱処理条件：９０℃の温水に１０秒間浸漬）。主延伸方向に直交する方向に対しては、好ましくは−３〜１５％、さらに好ましくは−１〜１０％、特に好ましくは−１〜５％である（加熱処理条件：同上）。ラベル基材１１が無延伸非収縮性基材、延伸非収縮性基材である場合は、熱収縮率はどの方向においても−３〜１５％であることが好ましく、さらに好ましくは−１〜１０％、特に好ましくは−１〜５％である（加熱処理条件：同上）。
【００３３】
＜カラーインキ層１２，１３＞
カラーインキ層１２，１３は、従来公知の溶剤系インキ又は水性インキを用いて形成できる。これらインキは、例えば、バインダ樹脂と、色材と、任意の添加剤と、溶媒又は分散媒（以下、溶媒等という）とを含有し、バインダ樹脂や色材が溶媒等に溶解又は分散したインキである。溶媒等は、バインダ樹脂等を溶解又は分散させることができれば特に限定されない。また、各カラーインキ層は、グラビア印刷法、フレキソ印刷法、凸版輪転印刷法、及びインクジェット印刷法などの従来公知の印刷法により形成することができる。これらの印刷法により、ラベル基材１１上にインキを塗工した後、溶媒等を揮発除去して、バインダ樹脂と、色材と、任意の添加剤とを含む各カラーインキ層を形成する。
【００３４】
［バインダ樹脂］
バインダ樹脂は、カラーインキ層１２，１３の塗膜を形成して色材を保持する。バインダ樹脂としては、アクリル系樹脂、ウレタン系樹脂、ポリエステル系樹脂、ポリアミド系樹脂、フェノール系樹脂、ポリ酢酸ビニル系樹脂、セルロース系樹脂などから選択される１種単独又は２種以上の混合物が例示できる。
【００３５】
［色材］
色材としては、従来公知の染料や顔料を用いることが可能であり、特に顔料を用いることが好適である。なお、色材には、蛍光染料や蛍光顔料を用いることもできる。顔料としては、無機顔料又は有機顔料を用いることができ、銅フタロシアニンブルー等の藍（青色）顔料、縮合アゾ系顔料などの赤顔料、アゾレーキ系顔料等の黄顔料、酸化チタン等の白顔料、カーボンブラック等の黒顔料、その他アルミフレーク、雲母（マイカ）等が例示できる。顔料は、１種のみを用いてもよいし、２種以上を併用してもよい。
【００３６】
顔料の含有量は、顔料の種類や目的の色の濃度等に応じて任意に設計できるが、カラーインキ層１２，１３の全構成材料に対して、１〜５０重量％が好ましく、より好ましくは２〜４０重量％である。
【００３７】
［添加剤］
カラーインキ層１２，１３には、必要に応じて、可塑剤、滑剤、沈降防止剤、分散剤、安定剤、充填剤、酸化防止剤、紫外線吸収剤、帯電防止剤、色別れ防止剤、香料、消臭剤等の添加剤が、本発明の効果を損なわない範囲で含まれていてもよい。
【００３８】
＜無色透明インキ層１４＞
無色透明インキ層１４は、波長４００〜７６０ｎｍの可視光を透過し、無色透明な層である。具体的には、無色透明インキ層１４の上記可視光の透過率は９０％以上、好ましくは９５％以上である。無色透明インキ層１４は、従来公知の溶剤系インキ又は水性インキを用いて、グラビア印刷法などの従来公知の印刷法により形成できる。無色透明インキ層１４を形成するインキは、無色透明インキであって、例えば、バインダ樹脂、溶剤等を含有し、色材を有さないインキ、又は無色透明性を損なわない色材や添加剤を含有するインキである。さらに、当該インキは、紫外線吸収剤を含有する。インキ中において、紫外線吸収剤は、溶解又は均一分散している。紫外線吸収剤は、高い透明性を得るためには層中に溶解していることが好ましい。バインダ樹脂には、例えば、カラーインキ層１２，１３を構成するバインダ樹脂と同様の樹脂を適用することができるが、アクリル系樹脂、ウレタン系樹脂、セルロース系樹脂、ポリアミド系樹脂、又はこれらの混合物であることが好ましい。溶剤としては、アルコール系、エステル系、ケトン系、又はこれらの混合系溶剤が例示できる。
【００３９】
無色透明インキ層１４は、上記のように、紫外線吸収剤を含有するインキを用いて形成され、紫外線吸収剤が層中に含有されている。紫外線吸収剤としては、例えば、２−ヒドロキシベンゾフェノン、５−クロロ−２−ヒドロキシベンゾフェノン、２，４−ジヒドロキシベンゾフェノン、２−ヒドロキシ−４−メトキシベンゾフェノン、２−ヒドロキシ−４−オクチロキシベンゾフェノン、４−ドデシロキシ−２−ヒドロキシベンゾフェノン、２，２'，４，４'−テトラヒドロキシベンゾフェノン等のベンゾフェノン系紫外線吸収剤、２−（２−ヒドロキシ−５−メチルフェニル）ベンゾトリアゾール、２−（２−ヒドロキシ−３，５−ジ−ｔ−ブチルフェニル）ベンゾトリアゾール、２−（２−ヒドロキシ−３−ｔ−ブチル−５−メチルフェニル）−５−クロロベンゾトリアゾール、２−（２−ヒドロキシ−３，５−ジ−ｔ−ペンチルフェニル）ベンゾトリアゾール、２−（２−ヒドロキシ−３−ｔ−ブチル−５−メチルフェニル）ベンゾトリアゾール、２−（２−ヒドロキシ−５−ｔ−オクチルフェニル）ベンゾトリアゾール、２−（２−ヒドロキシ−３，５−ジ−ｔ−アミルフェニル）ベンゾトリアゾール等のベンゾトリアゾール系紫外線吸収剤、２，４−ジ−ｔ−ブチルフェニル−３，５−ジ−ｔ−ブチル−４−ヒドロキシベンゾエート等のベンゾエート系紫外線吸収剤、サリチル酸系紫外線吸収剤、シアノアクリレート系紫外線吸収剤等が挙げられる。或いは、透明性を損なわない範囲で、酸化亜鉛等の無機系紫外線吸収剤を用いてもよい。
【００４０】
これらのうち、波長３１５〜４００ｎｍの紫外線（以下、「ＵＶ光」という場合がある）の長波長領域（ＵＶ−Ａ）を吸収するものが好適であり、例えば、ベンゾトリアゾール系紫外線吸収剤が好ましい。紫外線吸収剤としては、市販品を用いることができる。当該市販品としては、ＢＡＳＦ社製のベンゾトリアゾール系紫外線吸収剤（ＴＩＮＵＶＩＮ；登録商標）が例示できる。
【００４１】
透明インキ層１４のＵＶ光のカット率（以下、「Ｃ14」とする）は、後述するレジスタマーク２４の検出性等の観点から、５％以上が好ましく、１０％以上がより好ましく、２０％以上が特に好ましい。特に、後述の受光素子３１の検出波長であって検出感度が良好な範囲、具体例としてはＵＶ−Ａ（例えば、波長３６５ｎｍのＵＶ−Ａ）のＣ14が、この範囲内であることが好適である。また、レジスタマーク２４を無色透明インキ層１４よりも厚く形成する場合には、無色透明インキ層１４のＣ14が０．５％〜５％程度でもあってもよい。Ｃ14は、分光光度計（島津製作所社製、ＵＶ−２４５０）を用いて、ラベル基材１１上に無色透明インキ層１４のみを形成した試験片のＵＶ光透過率を測定して、以下の式から求めた。
Ｃ14（％）＝１００−試験片のＵＶ光透過率−Ｃ11
Ｃ11は、ラベル基材１１のＵＶ光のカット率（％）であり、ラベル基材１１（各インキ層が形成されていない基材）におけるＵＶ光透過率から求めた（Ｃ11＝１００−ラベル基材１１のＵＶ光透過率）。
【００４２】
無色透明インキ層１４における紫外線吸収剤の含有量は、無色透明インキ層１４の全重量に対して、１．５〜３０重量％が好ましく、２〜２０重量％がより好ましく、３〜１５重量％が特に好ましい。この範囲内であれば、好適にレジスタマークを検出できると共に、無色透明インキ層１４の無色透明性等の性能を損なうことがない。
【００４３】
無色透明インキ層１４には、必要に応じて、可塑剤、滑剤、沈降防止剤、分散剤、安定剤、充填剤、酸化防止剤、帯電防止剤、香料、消臭剤等の添加剤が、本発明の効果を損なわない範囲で含まれていてもよい。例えば、無色透明インキ層１４が最裏面又は最表面を構成する場合は、上記のように、滑り性を改良するために滑剤を含有することが好適である。
【００４４】
滑剤としては、ポリエチレンワックス、酸化ポリエチレン系ワックス等のポリオレフィン系ワックス、脂肪酸アマイド、脂肪酸エステル、パラフィンワックス、ポリテトラフルオロエチレン（ＰＴＦＥ）ワックス、カルナバワックス等の各種ワックス類が例示される。この場合、滑剤の含有量は層全体に対して０．１〜２重量％であることが好ましく、０．３〜１重量％であることが特に好ましい。また、滑剤としてシリコーン樹脂を用いてもよく、この場合シリコーン樹脂の含有量は層全体に対して０．１〜２重量％であることが好ましく、０．３〜０．８重量％であることが特に好ましい。
【００４５】
本発明は、特にラベル基材１１がＰＬＡ系樹脂を主成分とし、無色透明インキ層１４のバインダ樹脂がアクリル系樹脂を主成分とする場合において好適に使用できる。
【００４６】
図３〜図６を参照しながら、上記構成を備えるラベル１０の製造方法について以下詳細に説明する。
【００４７】
図３は、紫外線吸収剤を含有するインキを用いて、ラベル基材１１上に無色透明インキ層１４を部分的に形成すると同時に該インキ層と同一組成のレジスタマーク２４を形成する第１工程と、紫外線をレジスタマーク２４に照射し、該マークに照射されて紫外線吸収剤により一部が吸収された紫外線を検出して、ラベル基材１１上における無色透明インキ層１４の位置情報を取得する第２工程とを備えるラベル１０の製造方法を説明するための図である。図４は、図３の一部を拡大して示す図であり、図５は、図３のＢＢ線断面図である。図６は、第２工程を説明するための図である。図３，４に示す矢印は、各層の印刷方向を示している。
【００４８】
ラベル１０の製造工程では、まず長尺状基材が準備される。例えば、シュリンクラベルの場合、長手方向（ＭＤ方向）に直交する幅方向（ＴＤ方向）に対して２〜６倍程度の延伸倍率で延伸処理された長尺状基材を使用することができる。また当該長尺状基材は、長手方向に対して１．０１〜２倍程度の延伸倍率で延伸されてもよい。延伸処理は、例えば、７０℃〜１００℃の温度で、ロール方式、テンター方式、チューブ方式等を用いて行うことができる。長尺状基材は、ＴＤ方向が主延伸方向、即ち主収縮方向となる。そして、長尺状基材に対して、カラーインキ層１２，１３及び透明インキ層１４とそれぞれに対応するレジスタマークとを形成することで、長尺状ラベル基材２１を作製する。長尺状ラベル基材２１は、個々のラベルサイズにカットされる前のラベル基材１１の長尺体である。図３に示す例では、ＭＤ方向に複数のラベル部分２０（ラベル１０となる部分）が連続してなる列が形成され、ＴＤ方向に沿って３列形成される。
【００４９】
具体的にはまず、長尺状基材の一方の面上にカラーインキ層１２を形成する。カラーインキ層１２は、長尺状基材の一方の面上に印刷インキを塗布し、乾燥固化して形成される。カラーインキ層１２の形成には、溶剤系インキや水性インキが印刷インキとして用いられる。この印刷インキを用いて、グラビア印刷、フレキソ印刷、又は凸版輪転印刷等を行なうことでカラーインキ層１２を形成することができる。以下では、グラビア印刷法により各層が形成されるものとして説明する。
【００５０】
カラーインキ層１２の形成過程において、該層の位置合わせ用のマークであるレジスタマーク２２が形成される。レジスタマーク２２は、長尺状基材のラベル部分２０以外の部分に形成される。図３に示す例では、長尺状ラベル基材２１のＴＤ方向の端縁である端縁領域２５にレジスタマーク２２が形成されている。レジスタマーク２２は、平面視三角形状を呈し、印刷方向に直交するＴＤ方向に延びた水平部分２２ａと、ＴＤ方向及び印刷方向に沿ったＭＤ方向に交差する方向に延びた斜辺部分２２ｂとをそれぞれ有する（図４参照）。
【００５１】
レジスタマーク２２は、カラーインキ層１２と同時に、通常、該層と同じ厚みで形成される。グラビア印刷法では、カラーインキ層１２と同じ印刷インキ、同じ製版によりレジスタマーク２２が形成される（カラーインキ層１２及びレジスタマーク２２を形成する製版を「製版12」とする）。カラーインキ層１２とレジスタマーク２２の組成は同一である。即ち、かかる製版12には、カラーインキ層１２に対応するセル（凹部）群と、レジスタマーク２２に対応するセル群とが設けられている。そして、製版12により、複数のラベル部分２０に対応するカラーインキ層１２が形成されると共に、レジスタマーク２２が形成される。
なお、レジスタマークがインキ層と同時に形成されるとは、厳密な同時である場合だけでなく、レジスタマークとインキ層（複数又は単数のラベル部分２０）との位置関係を保った状態で形成できる限りにおいて多少の時間ずれがあってもよい。グラビア印刷法やフレキソ印刷法等の製版がある場合には、例えば、１つの製版により（例えば、製版が１回転する間に）形成されるインキ層及びこれに対応するレジスタマークは同時に形成されるものとみなすことができる。
【００５２】
レジスタマーク２２は、続いて形成される他の層（カラーインキ層１３や無色透明インキ層１４）の位置合わせの基準となる。レジスタマークのセル群は、例えば、１つの製版につき１つであるが、最初に形成されるレジスタマーク２２については他の層の位置合わせの基準となるマークであるから、１つの製版につき複数のレジスタマークのセル群を設けてもよい。図３に示す例では、製版12にレジスタマーク２２に対応するセル群が２つ設けられ、後述のレジスタマーク２３，２４を挟むように２つのレジスタマーク２２が形成される。
【００５３】
続いて、長尺状基材の一方の面上に、溶剤系インキ等を用いてカラーインキ層１３を形成する。カラーインキ層１３は、カラーインキ層１２を形成する場合と異なる別の印刷インキ及び製版13（カラーインキ層１３及びレジスタマーク２３を形成する製版）により形成される。カラーインキ層１３と同時に、これに対応するレジスタマーク２３が形成される。製版13には、カラーインキ層１３に対応するセル群と、レジスタマーク２３に対応するセル群とが設けられている。そして、製版13により、複数のラベル部分２０に対応するカラーインキ層１３が形成されると共に、１つのレジスタマーク２３が形成される。レジスタマーク２３は、レジスタマーク２２と同じ平面視三角形状を呈し、水平部分２３ａと、斜辺部分２３ｂとをそれぞれ有する（図４参照）。このとき、レジスタマーク２２の位置を基準として、レジスタマーク２３が目標とする位置に形成されていることを確認する。この手順については後述する。
【００５４】
続いて、カラーインキ層１２，１３上を覆うように、これら各層の形成パターンに対応して無色透明インキ層１４を形成する。無色透明インキ層１４は、カラーインキ層１２，１３を形成する場合と異なる別の印刷インキ及び製版14（カラーインキ層１４及びレジスタマーク２４を形成する製版）により形成される。無色透明インキ層１４と同時に、これに対応するレジスタマーク２４が形成される。製版14には、カラーインキ層１４に対応するセル群と、レジスタマーク２４に対応するセル群とが設けられている。そして、製版14により、複数のラベル部分２０に対応するカラーインキ層１４が形成されると共に、１つのレジスタマーク２４が形成される。レジスタマーク２４は、レジスタマーク２２，２３と同じ平面視三角形状を呈し、水平部分２４ａと、斜辺部分２４ｂとをそれぞれ有する（図４参照）。
【００５５】
無色透明インキ層１４及びレジスタマーク２４は、色材を有さない又は透明性を損なわない色材や添加剤を含有し、上記紫外線吸収剤を含有する溶剤系又は水性インキを用いて形成される。無色透明インキ層１４及びレジスタマーク２４は、同じインキを用いて形成されるため、互いに同一の組成を有する。インキに含有される紫外線吸収剤は、インキの不揮発成分の全量に対して１．５〜３０重量％が好ましく、２〜２０重量％がより好ましく、３〜１５重量％が特に好ましい。この範囲内であれば、レジスタマーク２４の検出性が良好であると共に、無色透明インキ層１４の無色透明性等の性能を損なうことがない。
【００５６】
レジスタマーク２４は、図５（ａ）に示すように、通常、無色透明インキ層１４と同じ厚みで形成される。一方、図５（ｂ）に示すように、例えば、製版のレジスタマーク２４に対応するセルの深さを深くして、レジスタマーク２４を無色透明インキ層１４よりも厚く形成してもよい。透明インキ層１４の厚みに対してレジスタマーク２４の厚みを厚くするほど、カットできるＵＶ光の光量が多くなる。即ち、かかる構成によれば、無色透明インキ層１４の厚みが薄い場合や紫外線吸収剤の含有量が制限される場合であっても、レジスタマーク２４の容易な検出を可能とする。
【００５７】
カラーインキ層１２，１３、無色透明インキ層１４の位置合わせは、上記のように、レジスタマーク２２を基準として行われる。ここでは、レジスタマーク２４の位置と、２つ目のレジスタマーク２２の位置とを比較して、無色透明インキ層１４の形成位置にずれがないかを確認する方法を例示する。
【００５８】
まず、所定波長の光を端縁領域２５に照射することで、レジスタマーク２４，２２を検出する。マークの検出に使用される光は、ＵＶ光であり、好ましくはＵＶ−Ａ、より好ましくは波長が３６５〜４００ｎｍのＵＶ−Ａである。レジスタマーク２４，２２の検出方法は、図８を用いて説明した従来の方法と同じとすることが好適であり、２つの光源焦点を用いてマークに起因するパルスを発生させる。
【００５９】
図６に示すように、発光素子３０から出たＵＶ光がレジスタマーク２４に照射され、該マーク及び長尺状ラベル基材２１を透過して反射部材３２で反射し、受光素子３１によって検出されるように、長尺状ラベル基材２１の一方の面側に発光素子３０及び受光素子３１が、長尺状ラベル基材２１の他方の面側に反射部材３２がそれぞれ配置されている。そして、ＭＤ方向のずれは、一方の光源焦点におけるレジスタマーク２４の水平部分２４ａに起因するパルスの立ち上がり部分と、他方の光源焦点におけるレジスタマーク２２の水平部分２２ａに起因するパルスの立ち上がり部分との比較により検出される。ＴＤ方向のずれについては、斜辺部分２４ｂ，２２ｂを用いて検出する。
【００６０】
レジスタマーク２４は、可視光域の光を透過する無色透明であり長尺状ラベル基材２１との屈折率差も小さいが、該マークには紫外線吸収剤が含有されているため、該マークに照射されたＵＶ−Ａは光量が大きく減少する。つまり、レジスタマーク２４に照射されたＵＶ−Ａは、一部がマーク中の紫外線吸収剤により吸収されて、受光素子３１に入射するＵＶ−Ａの光量が大きく減少する。これにより、レジスタマーク２４が形成された部分と、該マークのない部分とを容易に区別することができ、パルスの立ち上がり部分、立ち下り部分を明確に発生させることができる。
【００６１】
レジスタマーク２２については、有色の色材が含有されているため、例えば、マークと長尺状ラベル基材２１との屈折率差が大きい。このため、レジスタマーク２２は、該マークに入射したＵＶ−Ａが長尺状ラベル基材２１との界面で大きく屈折して、受光素子３１に入射する光量が減少することにより容易に検出される。或いは、有色の色材によりＵＶ−Ａが吸収又は拡散され、受光素子３１に入射する光量が減少する。
【００６２】
なお、レジスタマーク２４，２２に起因する各パルスの間隔が、目標間隔と同じであれば、無色透明インキ層２４の形成位置が目標通りであることを意味する。一方、かかる間隔が目標間隔と異なれば、カラーインキ層１２に対する無色透明インキ層１４の位置がずれていることを意味する。この場合には、各パルスの間隔が目標間隔と合うように、グラビア印刷機が自動的に印刷ずれの修正を行なう。或いは、ずれが大きい場合には、印刷を停止することもできる。
【００６３】
最後に、カラーインキ層１２，１３及び無色透明インキ層１４が形成された長尺状ラベル基材２１を、個々のラベルサイズにカットしてラベル１０を得る。なお、ラベル１０の筒状体を製造する場合には、長尺状ラベル基材２１をスリットしてＭＤ方向にラベル部分２０が一列に並んだ長尺体とした後、該長尺体のＴＤ方向端縁部同士を接合して筒状に形成してから、個々のラベルサイズにカットすることにより製造する。このスリット工程において、各レジスタマークが形成された端縁領域２５が除去される。
【００６４】
レジスタマークの形状は、図３に例示する平面視三角形状に限定されず、図７に例示するように、平面視Ｔ字型（ａ）、平面視略Ｌ字型（ｂ）、平面視十字型（ｃ）であってもよい。いずれのマークも、２本の細長い平面視矩形状のマーク部分からなり、各マーク部分の長手方向は直交している。この場合、一方のマーク部分がＭＤ方向の印刷ずれの検出に用いられ、他方のマーク部分がＴＤ方向の印刷ずれの検出に用いられる。
【実施例】
【００６５】
以下、実施例により本発明をさらに説明するが、本発明はこれらの実施例に限定されるものではない。
【００６６】
＜実施例１＞
長尺状基材としてＰＬＡ系シュリンクフィルム（三菱樹脂社製、プラビオ、厚み３５μｍ）を用い、グラビア印刷機により、図１に示すように該基材上の一部に、２種のカラーインキ層、無色透明インキ層、及びこれらと同時に対応するレジスタマークを形成して、ラベル１（長尺体）を得た。
上記２種のカラーインキ層は、それぞれ顔料の異なるカラーインキ（サカタインク社製、ＰＳ−９８５）を用いて、上記無色透明インキ層は、バインダ樹脂の主成分がアクリル系樹脂であるアクリル系透明インキ（サカタインク社製、ＰＳ−９８５アフターラベル用表ニス、固形分量；１８．３重量％）に、ベンゾトリアゾール系紫外線吸収剤（ＢＡＳＦ社製、ＴＩＮＵＶＩＮ２３４）を添加したインキを用いて、長尺状基材を長手方向に搬送しながらグラビア印刷機にて該インキを塗布し（印刷スピード；３００ｍ／分）、乾燥することによって形成した。用いた製版のカラーインキ層、無色透明インキ層に対応するセル群、及びレジスタマークに対応するセル群は、彫刻版７０Ｌ／ｃｍ、角度０とした。
紫外線吸収剤の添加量は、無色透明インキ層の全重量に対して２．５重量％となるように調整した。レジスタマークの厚みは、無色透明インキ層の厚みと略同等であり、０．３μｍであった。
【００６７】
ラベル１について、以下の測定方法により、レジスタマークのＵＶ光カット率及び位置合わせの精度の評価を行なった。評価結果は表１に示した。
[ＵＶ光（３６５ｎｍ）カット率]
無色透明インキ層に対応するレジスタマーク（マークＲとする）の波長３６５ｎｍのＵＶ光のカット率（ＣR365とする）は、分光光度計（島津製作所社製、ＵＶ−２４５０）を用いて、基材上のマークＲが形成された部分の上記ＵＶ光透過率を測定して、以下の式から求めた。
ＣR365（％）＝１００−基材上のマークＲが形成された部分の透過率−ＣB365
ＣB365は、基材の上記ＵＶ光のカット率（％）であり、基材（各インキ層が形成されていない部分）におけるＵＶ光透過率から求めた（ＣB365＝１００−基材の透過率）。
その結果、マークＲの上記ＵＶ光のカット率は、７．６％であった。
【００６８】
［位置合わせの精度の評価］
上記分光光度計を用いて、マークＲ及び各カラーインキ層に対応するレジスタマークを検出し、各カラーインキ層に対する無色透明インキ層の位置合わせ（位置ずれの有無の確認）を実施した。以下の基準に基づいて評価した結果、マークＲを用いた位置合わせの精度は良好（○）であった。
○；マークＲを用いた無色透明インキ層の位置合わせを高精度（略１００％の確率）で行うことができる。
△；マークＲを用いた無色透明インキ層の位置合わせが可能。
×；位置合わせ不可。
【００６９】
＜実施例２＞
紫外線吸収剤をＴＩＮＵＶＩＮ３２８（ＢＡＳＦ社製、ベンゾトリアゾール系）に変更した以外は、実施例１と同様にしてラベル２を得た。そして、実施例１と同様にしてレジスタマークのＵＶ光（３６５ｎｍ）カット率及び位置合わせの精度の評価を行なった（以下同様）。
【００７０】
＜実施例３＞
紫外線吸収剤の添加量を４．０重量％に変更した以外は、実施例２と同様にしてラベル３を得た。
【００７１】
＜実施例４＞
紫外線吸収剤の添加量を１２重量％に変更した以外は、実施例２と同様にしてラベル４を得た。
【００７２】
＜実施例５＞
用いた製版を、彫刻版７０Ｌ／ｃｍ、角度０で形成された無色透明インキ層に対応するセル群と、腐食版１５０Ｌ／ｉｎｃｈ、深度４０μｍで形成されたレジスタマークに対応するセル群を有する製版に変更した以外は、実施例２と同様にしてラベル５を得た。レジスタマークの厚みは、無色透明インキ層の厚み（約０．３μｍ）よりも厚く、０．８５μｍであった。
【００７３】
＜実施例６＞
紫外線吸収剤の添加量を４．０重量％に変更した以外は、実施例５と同様にしてラベル５を得た。レジスタマークの厚みは、無色透明インキ層の厚み（約０．３μｍ）よりも厚く、０．８５μｍであった。
【００７４】
＜比較例１＞
上記インキに紫外線吸収剤を添加しない以外は、実施例１と同様にして比較ラベル１を得た。
【００７５】
【表１】
2014069488.tif 000003
【００７６】
表１に示すように、いずれの実施例においても、無色透明インキ層に対応するレジスタマークを容易に読み取ることが可能であった。実施例のラベルによれば、レジスタマークを用いて無色透明インキ層の位置合わせが可能となるので、無色透明インキ層を任意のパターンで形成することができる。一方、比較ラベル１では、無色透明インキ層に対応するレジスタマークを読み取ることができなかった。
【符号の説明】
【００７７】
１０  プラスチックラベル、１１  ラベル基材、１２，１３  カラーインキ層、１４  無色透明インキ層、１５  端縁部、２０  ラベル部分、２１  長尺状ラベル基材、２２，２３，２４  レジスタマーク、２５  端縁領域、３０  発光素子、３１  受光素子、３２  反射部材。
【図１】
2014069488.tif 000004
【図２】
2014069488.tif 000005
【図３】
2014069488.tif 000006
【図４】
2014069488.tif 000007
【図５】
2014069488.tif 000008
【図６】
2014069488.tif 000009
【図７】
2014069488.tif 000010
【図８】
2014069488.tif 000011